(57)【要約】  本発明は、基板の加熱処理の低温化が可能であり、成膜される金属酸化膜の種類が限定されること無く、かつ抵抗値の低い金属酸化膜を成膜することができる金属酸化膜の成膜方法を提供することを目的とする。そして、本発明に係る金属酸化膜の成膜方法では、（Ａ）金属を含む溶液（４，８）をミスト化させる工程と、（Ｂ）基板（２）を加熱する工程と、（Ｃ）加熱中の基板の第一の主面上に、ミスト化された溶液とオゾンとを供給する工程とを、備えている。
2010035313.tif 000002
【特許請求の範囲】
【請求項１】
（Ａ）金属を含む溶液（４，８）をミスト化させる工程と、
（Ｂ）基板（２）を加熱する工程と、
（Ｃ）前記工程（Ｂ）中の前記基板の第一の主面上に、前記工程（Ａ）においてミスト化された前記溶液と、オゾンとを供給する工程とを、備えている、
ことを特徴とする金属酸化膜の成膜方法。
【請求項２】
（Ｖ）金属を含む溶液（４，８）をミスト化させる工程と、
（Ｗ）基板（２）の第一の主面上に、前記工程（Ｖ）においてミスト化された前記溶液と、酸素またはオゾンとを供給する工程と、
（Ｘ）前記酸素または前記オゾンに紫外光を照射する工程とを、備えている、
ことを特徴とする金属酸化膜の成膜方法。
【請求項３】
（Ｖ）金属を含む溶液（４，８）をミスト化させる工程と、
（Ｗ）基板（２）の第一の主面上に、前記工程（Ｖ）においてミスト化された前記溶液と、酸素またはオゾンとを供給する工程と、
（Ｗ）前記酸素または前記オゾンをプラズマ化する工程とを、備えている、
ことを特徴とする金属酸化膜の成膜方法。
【請求項４】
前記工程（Ｗ）は、
加熱されている前記基板に、前記酸素または前記オゾンを供給する工程である、
ことを特徴とする請求項２または請求項３に記載の金属酸化膜の成膜方法。
【請求項５】
前記金属は、
チタン、亜鉛、インジウムおよびスズの内の少なくとも何れか１つである、
ことを特徴とする請求項１乃至請求項３のいずれかに記載の金属酸化膜の成膜方法。
【請求項６】
前記溶液には、
ホウ素、窒素、フッ素、マグネシウム、アルミニウム、燐、塩素、ガリウム、砒素、ニオブ、インジウムおよびアンチモンの何れか１つが、少なくとも含まれている、
ことを特徴とする請求項５に記載の金属酸化膜の成膜方法。
【請求項７】
前記工程（Ａ）または（Ｖ）は、
２種類以上の前記溶液を、各々ミスト化させる工程であり、
前記工程（Ｃ）または（Ｗ）は、
異なる前記溶液を、同時にまたは別々に、供給する工程である、
ことを特徴とする請求項１乃至請求項３のいずれかに記載の金属酸化膜の成膜方法。
【請求項８】
前記工程（Ｃ）は、
前記溶液と前記オゾンとを、同時にまたは別々に、供給する工程である、
ことを特徴とする請求項１に記載の金属酸化膜の成膜方法。
【請求項９】
前記工程（Ｗ）は、
前記溶液と前記酸素または前記オゾンとを、同時にまたは別々に、供給する工程である、
ことを特徴とする請求項２または請求項３に記載の金属酸化膜の成膜方法。
【請求項１０】
前記工程（Ｃ）は、
前記溶液と前記オゾンとを、異なる経路（Ｌ１，Ｌ２，Ｌ４）を通して供給する工程である、
ことを特徴とする請求項１に記載の金属酸化膜の成膜方法。
【請求項１１】
前記工程（Ｗ）は、
前記溶液と前記酸素または前記オゾンとを、異なる経路（Ｌ１，Ｌ２，Ｌ４）を通して供給する工程である、
ことを特徴とする請求項２または請求項３に記載の金属酸化膜の成膜方法。
【請求項１２】
前記工程（Ｃ）は、
大気圧に配設されている前記基板に、前記溶液と前記オゾンとを供給する工程である、
ことを特徴とする請求項１に記載の金属酸化膜の成膜方法。
【請求項１３】
前記工程（Ｗ）は、
大気圧に配設されている前記基板に、前記溶液と前記酸素または前記オゾンとを供給する工程である、
ことを特徴とする請求項２または請求項３に記載の金属酸化膜の成膜方法。
【請求項１４】
前記工程（Ｃ）は、
減圧環境下に配設されている前記基板に、前記溶液と前記オゾンとを供給する工程である、
ことを特徴とする請求項１に記載の金属酸化膜の成膜方法。
【請求項１５】
前記工程（Ｗ）は、
減圧環境下に配設されている前記基板に、前記溶液と前記酸素または前記オゾンとを供給する工程である、
ことを特徴とする請求項２または請求項３に記載の金属酸化膜の成膜方法。
【請求項１６】
請求項１乃至請求項１５のいずれかに記載の金属酸化膜の成膜方法を実施する、
ことを特徴とする金属酸化膜の成膜装置。
【発明の詳細な説明】
【技術分野】
【０００１】
本発明は、基板上に金属酸化膜を成膜する金属酸化膜の成膜方法および、当該金属酸化膜の成膜方法を実施することができる金属酸化膜の成膜装置に関するものである。
【背景技術】
【０００２】
太陽電池、発光デバイスやタッチパネルなどの分野では、基板上に金属酸化膜が形成される。従来、金属酸化膜を基板上に成膜する技術として、特許文献１，２，３が存在する。【０００３】
特許文献１に係る技術では、金属塩または金属錯体が溶解した溶液と加熱した基板とを接触させることにより、基板上に金属酸化膜を成膜する。ここで、当該溶液には、酸化剤および還元剤の少なくとも一方が含有されている。【０００４】
特許文献２に係る技術では、過酸化水素を酸化剤として添加したテトラブチルスズまたは四塩化スズ溶液を、予熱された基板に噴霧して熱分解する。そして、当該溶液の噴霧によって低下した基板温度の回復をまって、当該溶液の噴霧を繰り返し実施する。これにより、酸化スズ薄膜を基板表面に成長させている。【０００５】
特許文献３に係る技術では、熱保持された基板に向けて上方から、揮発性溶媒に溶解した薄膜材料を間欠噴霧し、基板表面に透明導電膜を形成している。ここで、間欠噴霧は、１回の噴霧時間が百ｍｓ以下の高速パルス間欠噴霧としている。【０００６】
【特許文献１】特開２００７−１０９４０６号公報
【特許文献２】特開２００２−１４６５３６号公報
【特許文献３】特開２００７−１４４２９７号公報
【発明の開示】
【発明が解決しようとする課題】
【０００７】
しかしながら、特許文献１では、基板を３００℃以上まで加熱する必要があり、使用される基板の種類が限定されたり、基板に対して熱によるダメージを与えたりする。さらに、特許文献１に係る技術により成膜される金属酸化膜（酸化亜鉛膜）は、電気抵抗値が高いという問題も有する。【０００８】
また、特許文献２では、上記同様基板の高温加熱処理が必要という問題を有しており、添加剤として酸性の過酸化水素を使用するため、成膜される金属酸化膜の種類が限定的になるという問題を有する。【０００９】
なお、特許文献３では、上記同様、上記同様基板の高温加熱処理が必要という問題を有している。【００１０】
そこで、本発明は、基板の加熱処理の低温化が可能であり、成膜される金属酸化膜の種類が限定されること無く、かつ抵抗値の低い金属酸化膜を成膜することができる金属酸化膜の成膜方法、および当該成膜方法を実施することができる金属酸化膜の成膜装置を提供することを目的とする。
【課題を解決するための手段】
【００１１】
上記目的を達成するために、本発明の第一の側面によれば、金属酸化膜の成膜方法は、（Ａ）金属を含む溶液をミスト化させる工程と、（Ｂ）基板を加熱する工程と、（Ｃ）前記工程（Ｂ）中の前記基板の第一の主面上に、前記工程（Ａ）においてミスト化された前記溶液と、オゾンとを供給する工程とを、備えている。【００１２】
また、本発明の第二の側面によれば、金属酸化膜の成膜方法は、（Ｖ）金属を含む溶液をミスト化させる工程と、（Ｗ）基板の第一の主面上に、前記工程（Ｖ）においてミスト化された前記溶液と、酸素またはオゾンとを供給する工程と、（Ｘ）前記酸素または前記オゾンに紫外光を照射する工程とを、備えている。【００１３】
また、本発明の第三の側面によれば、金属酸化膜の成膜方法は、（Ｖ）金属を含む溶液をミスト化させる工程と、（Ｗ）基板の第一の主面上に、前記工程（Ｖ）においてミスト化された前記溶液と、酸素またはオゾンとを供給する工程と、（Ｗ）前記酸素または前記オゾンをプラズマ化する工程とを、備えている。【００１４】
また、本発明の第四の側面によれば、金属酸化膜の成膜装置は、請求項１乃至請求項１５のいずれかに記載の金属酸化膜の成膜方法を実施する。
【発明の効果】
【００１５】
本発明の第一、四の側面によれば、オゾン添加しながら金属酸化膜の成膜を行うので、オゾンおよび熱等によりオゾンが分解して生成した活性酸素は反応性に富むため、溶液中の材料化合物の分解・酸化を促進する。これにより、低温加熱状態であっても基板上において、金属酸化膜を成膜することができる。また、溶液には酸やアルカリを用いる必要が無いので、成膜される金属酸化膜の種類が限定されることが無く、酸やアルカリに弱い酸化亜鉛膜の成膜も可能となる。さらに、オゾン添加により成膜される金属酸化膜では、結晶粒が大きく、テクスチャ構造となる。したがって、成膜される金属酸化膜は、シート抵抗が低く、かつ、光閉じ込め効果に優れている。【００１６】
また、本発明の第二、三の側面によれば、オゾン（または酸素）基板に向けて供給し、当該オゾン（または酸素）に対して紫外光照射またはプラズマ化を実施しているので、上記効果に加えて、基板の第一の主面上における金属酸化膜成膜のための反応を促進させることができる。また、基板に対する加熱処理も省略または加熱処理における加熱温度の抑制が可能となる。【００１７】
この発明の目的、特徴、局面、および利点は、以下の詳細な説明と添付図面とによって、より明白となる。
【図面の簡単な説明】
【００１８】
【図１】実施の形態１に係る金属酸化膜の成膜装置の構成を示す図である。
【図２】オゾン添加無しの成膜条件で作成された金属酸化膜の電子顕微鏡観察像を示す図である。
【図３】実施の形態１に係る成膜方法により作成された金属酸化膜の電子顕微鏡観察像を示す図である。
【図４】実施の形態１に係る発明の効果を説明するための図である。
【図５】オゾン添加無しの成膜条件で作成された金属酸化膜の電子顕微鏡観察像を示す図である。
【図６】実施の形態２に係る金属酸化膜の成膜装置の構成を示す図である。
【図７】実施の形態３に係る金属酸化膜の成膜装置の構成を示す図である。
【図８】実施の形態３に係る金属酸化膜の成膜装置の他の構成例を示す図である。
【図９】実施の形態４に係る金属酸化膜の成膜装置の構成を示す図である。
【図１０】実施の形態４に係る金属酸化膜の成膜装置の他の構成例を示す図である。
【発明を実施するための最良の形態】
【００１９】
＜実施の形態１＞
図１は、本実施の形態に係る金属酸化膜の成膜装置の概略構成を示す図である。【００２０】
図１に示すように、実施の形態１に係る金属酸化膜の成膜装置１００は、反応容器１、加熱器３、溶液容器５、ミスト化器６およびオゾン発生器７から構成されている。【００２１】
当該成膜装置１００は、スプレー熱分解法、パイロゾル法またはミスト堆積法などが実施される。つまり、成膜装置１００では、基板２の第一の主面上にミスト化した所定の溶液を噴霧することにより、当該基板２の第一の主面上に所定の金属酸化膜を成膜することができる。【００２２】
加熱器３上に基板２が載置されている状態で、反応容器１内における所定の反応により、基板２の第一の主面上には金属酸化膜が成膜される。なお、基板２の第二の主面が加熱器３に載置される。前記記載より分かるように、本明細書内で述べる基板２の第一の主面とは、金属酸化膜が成膜される側の基板２の主面である。これに対して、本明細書内で述べる基板２の第二の主面とは、加熱器３に載置される側の基板２の主面である。【００２３】
ここで、反応容器１内を大気圧として、当該大気圧下において基板２上に金属酸化膜を成膜しても良く、あるいは、反応容器１内を０．０００１〜０．１ＭＰａの範囲で減圧しながら、当該減圧環境下において基板２上に金属酸化膜を成膜しても良い。【００２４】
また、基板２としては、太陽電池、発光デバイス、タッチパネル、液晶パネルなどのフラットパネルディスプレイの分野で使用される、ガラス基板、樹脂フィルムなどのフレキシブル基板やプラスチック基板などを採用できる。【００２５】
加熱器３は、ヒータ等であり、当該加熱器３に載置された基板２を加熱することができる。外部制御部により、金属酸化膜成膜温度まで加熱器３は加熱される。【００２６】
溶液容器５内には、金属源として、金属塩、金属錯体または金属アルコキシド化合物が溶解した材料溶液（以下、溶液と称する）４が充填されている。溶液４内の含まれる金属は、チタン（Ｔｉ）、亜鉛（Ｚｎ）、インジウム（Ｉｎ）およびスズ（Ｓｎ）の内の少なくとも何れか１つである。【００２７】
なお、溶液４内に後述するドーパント源は含まれていなくても良い。しかしながら、溶液４には、ドーパント源として、ホウ素（Ｂ）、窒素（Ｎ）、フッ素（Ｆ）、マグネシウム（Ｍｇ）、アルミニウム（Ａｌ）、燐（Ｐ）、塩素（Ｃｌ）、ガリウム（Ｇａ）、砒素（Ａｓ）、ニオブ（Ｎｂ）、インジウム（Ｉｎ）およびアンチモン（Ｓｂ）の何れか１つが少なくとも含有されていることが、好ましい。【００２８】
なお、上記溶液４の溶媒として、水、エタノールやメタノールなどのアルコールや、これらの液体の混合液などを採用することができる。【００２９】
ミスト化器６として、たとえば超音波霧化装置を採用できる。当該超音波霧化装置であるミスト化器６は、溶液容器５内の溶液４に対して超音波を印加することにより、溶液容器５内の溶液４をミスト化させる。ミスト化された溶液４は、経路Ｌ１を通って、反応容器１内の基板２の第一の主面に向けて供給される。【００３０】
オゾン発生器７は、オゾンを発生させることができる。オゾン発生器７で生成されたオゾンは、経路Ｌ１と異なる経路Ｌ２を通って、反応容器１内の基板２の第一の主面に向けて供給される。オゾン発生器７では、たとえば、平行に配置した平行電極間に高電圧を印加し、その電極間に酸素を通すことで酸素分子が分解し、他の酸素分子と結合することによって、オゾンを発生させることができる。【００３１】
なお、反応容器１内にオゾンおよびミスト状の溶液４が供給されると、加熱中の基板２上において当該オゾンと溶液４とが反応し、基板２の第一の主面上に所定の金属酸化膜が成膜される。成膜される金属酸化膜は、溶液４の種類によるが、たとえば酸化インジウム、酸化亜鉛、酸化スズなどの透明導電膜である。また、反応容器１で未反応となったオゾンや溶液４は、経路Ｌ３を通して、反応容器１外に常時（連続的に）排出される。【００３２】
次に、本実施の形態に係る金属酸化膜の成膜方法について説明する。【００３３】
溶液容器５内において、ミスト化器６により、溶液４はミスト化される。ミスト化された溶液４は、経路Ｌ１を通って、反応容器１へ供給される。また、オゾン発生器７でオゾンは生成される。生成されたオゾンは、経路Ｌ２を通って、反応容器１へ供給される。【００３４】
一方、加熱器３により、当該加熱器３上に載置されている基板２は、金属酸化膜成膜温度まで加熱されており、当該金属酸化膜成膜温度で基板２の温度は保持されている。【００３５】
上記加熱状態の基板２の第一の主面に、オゾンおよびミスト状の溶液４が供給される。加熱状態の基板２にオゾンおよびミスト状の溶液４が接触すると、オゾンは熱分解を起こし、酸素ラジカルが生成され、当該酸素ラジカルにより溶液４は分解が促進され、基板２の第一の主面上には、所定の金属酸化膜が成膜する。【００３６】
ここで、当該成膜工程は、大気圧に配設されている基板２に、溶液４とオゾンとを供給し、基板２上に金属酸化膜を成膜する工程であっても良い。これに対して、成膜装置１００に反応容器１内を減圧させることができる真空ポンプ（図示せず）を別途備え、減圧（たとえば、０．０００１〜０．１ＭＰａ）環境下に配設されている基板２に、溶液４とオゾンとを供給し、基板２上に金属酸化膜を成膜する工程であっても良い。【００３７】
以上のように、本実施の形態に係る金属酸化膜の成膜方法では、金属源として、金属塩または金属錯体または金属アルコキシド化合物が溶解した溶液４をミスト化させている。さらに、オゾンを含む雰囲気中の反応容器１において、ミスト状の溶液４を加熱している基板２に接触させている。【００３８】
したがって、オゾンおよび熱等によりオゾンが分解して生成した活性酸素は反応性に富むため、溶液４中の材料化合物の分解・酸化を促進する。これにより、低温加熱状態であっても基板２上において、金属酸化膜を成膜することができる。たとえば、オゾン無しの場合には、金属酸化膜の成膜に際して５００℃程度の基板加熱が要求される場合もあるが、本実施の形態では、後述するように、２００℃程度の基板加熱でも金属酸化膜を基板２に対して成膜することができる。【００３９】
オゾンは、２００℃程度から分解が開始される（つまり、２００℃の加熱温度により、オゾンから酸素ラジカルが生成され始める）。したがって、基板２に対する加熱温度は２００℃程度であっても、基板２上に金属酸化膜を成膜することが可能である。なお、一般的に、オゾンは、３５０℃、３秒間で、９０％が分解し、５００℃、０．５〜０．６秒程度で、ほぼ１００％分解する。したがって、金属酸化膜の成膜スピードの迅速化を目的とする場合は、基板２の加熱温度を上昇させれば良い。【００４０】
また、本実施の形態に係る金属酸化膜の成膜方法では、オゾンは使用しているが、溶液４には酸やアルカリを用いる必要が無い。【００４１】
したがって、成膜される金属酸化膜の種類が限定されることが無く、酸やアルカリに弱い酸化亜鉛膜の成膜も可能となる。【００４２】
図２は、オゾンを用いず、ミスト状の溶液４を基板２上に供給させることにより成膜された、金属酸化膜の電子顕微鏡観察像を示す図である。【００４３】
図２の金属酸化膜は、基板温度３００℃の場合である。また、図２に示す金属酸化膜の成膜に際して、溶液４に含まれる金属源として酢酸亜鉛二水和物を採用し、溶液４の溶媒としてメタノール（９０ｍｌ）と水（１０ｍｌ）の混合液を使用した。また、溶液４における金属源の濃度は、０．０５ｍｏｌ／Ｌである。【００４４】
図２から分かるように、成膜された金属酸化膜の結晶粒は小さい。当該小さい結晶粒により、図２に示す金属酸化膜は、４．３９×１０5Ω／□と、シート抵抗値が高くなっている。【００４５】
図３は、本実施の形態に係る金属酸化膜の成膜方法により成膜された、金属酸化膜の電子顕微鏡観察像を示す図である。【００４６】
図３に示す金属酸化膜の成膜に際しては、オゾンを添加した状態で、図２で示した金属酸化膜の成膜条件と同じ条件を採用している（基板加熱温度も３００℃と同じである）。ここで、オゾンの供給濃度は、５０ｇ／ｃｍ3である。さらに、オゾン供給流量は、２Ｌ／ｍｉｎである。【００４７】
図３から分かるように、本実施の形態に係る成膜方法により作成された金属酸化膜の結晶粒は、図２の場合よりも大きい。当該大きな結晶粒により、図３に示す金属酸化膜は、４．３６×１０3Ω／□と、シート抵抗値が低くなっている。【００４８】
図４は、金属酸化膜のシート抵抗と基板加熱温度との関係を示す実験例である。【００４９】
図４において、○印は、オゾンを添加しない場合の実験データ例であり、△印は、オゾンを添加した場合（本実施の形態に係る方法の場合）の実験データ例である。また、図４の横軸は、基板加熱温度（℃）であり、図４の縦軸は、金属酸化膜のシート抵抗（Ω／□）である。【００５０】
図４から分かるように、同じシート抵抗の金属酸化膜を得る場合であっても、本実施の形態に係る金属酸化膜の成膜方法を採用する場合の方が、基板加熱温度の低温化が可能となる。また、オゾンを添加する場合および添加しない場合で同じ基板加熱温度の条件を採用した場合には、成膜される金属酸化膜のシート抵抗は、本実施の形態に係る成膜方法の方がより低減される。【００５１】
つまり、図２〜４の考察から分かるように、本実施の形態に係る金属酸化膜の成膜方法を採用することにより、成膜条件の一部である基板加熱温度の低温化および成膜される金属酸化膜の低抵抗化が可能となる。【００５２】
また、図３から分かるように、各結晶粒は、テクスチャ構造を有している。一方、オゾン無しで作成された金属酸化膜の場合には、図２に示すように、結晶粒は丸みを帯びており、テクスチャ構造とはならない。【００５３】
なお、オゾン無しの場合には、基板加熱温度を上げると、図５に示すように作成される金属酸化膜の結晶粒は大きくなる。ここで、図５の成膜条件は、基板加熱温度を除き、図２の成膜条件と同様である。図５の成膜条件の基板加熱温度（＝５００℃）の方が、図２の成膜条件の基板加熱温度より高い。【００５４】
当該結晶粒の大きさの拡大から分かるように、オゾン無しの場合において、基板加熱温度が高温である場合に作成された金属酸化膜のシート抵抗は、基板加熱温度が低温である場合に作成された金属酸化膜のシート抵抗よりも、向上する。しかしながら、図５からも分かるように、オゾン無しの場合には、たとえ基板加熱温度を上げたとしても、結晶粒はテクスチャ構造とはならないことに注目すべきである。【００５５】
以上により、オゾンを添加して作成された金属酸化膜では、結晶粒がテクスチャ構造となるので、オゾン無しで作成された金属酸化膜の場合よりも、オゾン添加により作成された金属酸化膜の方が光閉じ込め効果が大きくなる。このように、光閉じ込め効果が向上するので、オゾン添加により作成された金属酸化膜を太陽電池などに使用することにより、当該太陽電池の光電変換効率を向上させることができる。【００５６】
たとえば、基板加熱温度３００℃でオゾン添加の有無で、成膜される金属酸化膜のヘイズ率を比較した。なお、前記以外の他の条件は、オゾン添加有無の両方において同じである。ここで、ヘイズ率（％）は、（拡散透過光量／全透過光量）×１００、で表される。当該ヘイズ率が高いほど、光閉じ込め効果が高いことを意味する。【００５７】
オゾン添加無しの場合と比較して、オゾン添加有りの場合には、ヘイズ率は約１０倍程度高くなっていることが確認された。【００５８】
なお、本実施の形態に係る成膜方法の場合では、基板加熱温度が２５０℃程度と低温であっても、結晶粒の大きさは小さくなるものの、テクスチャ構造の結晶粒を有する金属酸化膜を基板２上に作成することが確認された。なお、テクスチャ構造の結晶粒を有する金属酸化膜の基板２上における成膜は、理論的には、基板加熱温度が２５０℃以下であっても可能であると考えられる。【００５９】
また、溶液４に含有される金属源として、チタン、亜鉛、インジウムおよびスズの内の少なくとも何れか１つを採用することにより、透明導電膜を基板２上に成膜することができる。【００６０】
また、溶液４に、チタン、亜鉛、インジウムおよびスズが含まれている状態において、当該溶液４に、ドーパントとして、ホウ素、窒素、フッ素、マグネシウム、アルミニウム、燐、塩素、ガリウム、砒素、ニオブ、インジウムおよびアンチモンの何れか１つを、少なくとも含ませても良い。【００６１】
当該ドーパントの種類によって、Ｎ型半導体である金属酸化膜（透明電電膜）を、より電子過剰状態とすることができる。この場合には、成膜される金属酸化膜（透明電電膜）の電気抵抗をより低下させることができる。また、当該ドーパントの種類によって、金属酸化膜をＰ型半導体とすることができる。当該Ｐ型半導体の金属酸化膜では、ホールがキャリアとなって導電性を持たせることができ、透明導電膜としてよりもむしろ発光デバイスとしての利用価値が高くなる。【００６２】
また、上記の通り、反応容器１内を大気圧として、当該大気圧下において基板２上に金属酸化膜を成膜しても良い。【００６３】
これにより、真空装置などの構成などを省略することができるので、成膜装置１００のコスト削減を図ることができる。【００６４】
これに対して、上記の通り、反応容器１内を減圧させることができる真空ポンプなどを備えても良い。そして、反応容器１内を０．０００１〜０．１ＭＰａの範囲で減圧しながら、当該減圧環境下において基板２上に金属酸化膜を成膜しても良い。【００６５】
これにより、成膜装置１００のコストは増大するが、大気圧下で成膜されたものよりも、基板２上においてより良質の金属酸化膜を成膜することが可能となる。【００６６】
また、図１の構成から分かるように、溶液４とオゾンとは、異なる経路を通して基板２へ供給されている。図１の構成では、溶液４は、経路Ｌ１を通して、反応容器１内の基板２に向けて供給される。他方、オゾンは、経路Ｌ２を通して、反応容器１内の基板２に向けて供給される。【００６７】
このように、異なる経路Ｌ１，Ｌ２を通して、溶液４とオゾンとを基板２へ供給することにより、オゾンと溶液４との混ざり合う場所を反応容器１（基板２の配設領域）のみに限定することができる。つまり、溶液４とオゾンとが供給過程の経路において混ざり合うことを防止できる。よって、溶液４とオゾンとの反応を基板２の配置領域のみとすることができ、当該基板２における反応効率を向上させることができる。また、溶液４とオゾンが供給過程で混ざり合うことで、基板到達前に溶液４とオゾンが反応し気相中で意図しない反応物が生成される場合がある。当該意図しない反応物の生成は、基板表面での膜成長を妨げる（意図しない反応物の堆積による膜質低下、成膜レートの低下）原因となる。そこで、異なる経路Ｌ１，Ｌ２を通して、溶液４とオゾンとを基板２へ供給することにより、このような意図しない反応物の生成も抑制できる。【００６８】
なお、成膜装置１００は、次のような制御を行う制御部（図示省略）を、さらに備えていても良い。当該制御部は、ミスト化された溶液４とオゾンとを、同時にまたは所定のタイミングで別々に、反応容器１内の基板２へ供給される制御を行う。【００６９】
ミスト化された溶液４とオゾンとを同時に反応容器１内の基板２へ供給することにより、反応容器１内におけるオゾン反応性（酸化力）を十分に利用することができる。【００７０】
他方、ミスト化された溶液４とオゾンとを別々に反応容器１内の基板２へ供給することにより、基板表面以外でのオゾンと溶液４との反応を抑制することができる。【００７１】
なお、ミスト化された溶液４とオゾンとを別々に反応容器１内の基板２へ供給することにより、反応容器１内におけるオゾン反応性（酸化力）を十分に利用することができなくなる。しかしながら、基板２を加熱させながらオゾンを供給することにより、成膜される金属酸化膜の特性が向上する（たとえば、結晶性の向上や、移動度とキャリア濃度の如何によっては電気抵抗の向上など）。【００７２】
＜実施の形態２＞
図６は、本実施の形態に係る金属酸化膜の成膜装置の概略構成を示す図である。【００７３】
図６に示すように、実施の形態２に係る金属酸化膜の成膜装置２００は、実施の形態１に係る金属酸化膜の成膜装置１００に、溶液容器９および当該ミスト化器１０が別途追加されている。【００７４】
溶液容器９には、溶液容器５に充填されている溶液４と異なる種類の溶液８が充填されている。なお、図６に示すように、ミスト化器１０は、溶液容器９に配設されており、溶液容器９内の溶液８をミスト状にさせる。ここで、ミスト状の溶液８は、経路Ｌ１および経路Ｌ２と異なる別経路Ｌ４を介して、反応容器１内の基板２上に噴霧される。【００７５】
当該別途追加されている構成以外は、成膜装置２００は成膜装置１００と同じ構成であり、当該同じ構成には同じ符号を付している。なお、同じ構成および当該構成の動作の説明は、実施の形態１を参照されたい。【００７６】
成膜装置２００は、溶液４をミスト化させると共に、当該溶液４と異なる種類の溶液８をミスト化させる。また、成膜装置２００には、図示を省略している制御部を備えており、当該制御部の制御に応じて、溶液４および溶液８は次の要領で基板２へ供給される。【００７７】
つまり、当該制御部の制御に応じて、ミスト化された異なる溶液４，８を、同時に、基板２へ供給しても良い。また、当該制御部の制御に応じて、ミスト化された異なる溶液４，８を、所定の順番で、基板２へ供給しても良い（溶液４の供給後溶液８を供給し、当該溶液４，８の供給を終了する。または、ミスト化された溶液８の供給後、ミスト化された溶液４を供給し、当該溶液４，８の供給を終了する。）また、当該制御部の制御に応じて、ミスト化された異なる溶液４，８を、交互に繰り返し、基板２へ供給しても良い（たとえば、溶液４の供給→溶液８の供給→溶液４の供給→溶液８の供給→溶液４，８の供給終了）。【００７８】
本実施の形態に係る成膜装置２００を採用することにより、単層または多層構造である多種の金属酸化膜を基板２上に成膜することができる。また、それぞれの材料に適した溶媒を選択することが可能である。例えば、金属源である酢酸亜鉛は、水やアルコールに易溶であるが、ドーパント源であるアルミアセチルアセトナートは、水やアルコールに対して溶解性が低い。このため、酢酸亜鉛と同一の溶媒では思い通りに濃度設定できない場合がある。しかしながら、溶液容器を分けることにより、アルミアセチルアセトナートが溶解しやすい溶媒（例えば、アセチルアセトン）を、別途用いることができる。【００７９】
なお、図６の構成では、溶液容器５，９は二つのみ用意し、各溶液容器５，９に異なる溶液４，８が収納されており、各溶液４，８は、各ミスト化器６，１０によりミスト化されている。【００８０】
しかしながら、溶液容器の数は３以上であって、各溶液容器に異なる溶液が収納されており、各溶液は、各溶液容器に配設される各ミスト化器によりミスト化される構成を採用しても良い。【００８１】
また、当該溶液容器が３つ以上の構成の場合においても、図示しない制御部の制御に応じて、ミスト化された異なる溶液を、同時に、基板２へ供給しても良い。また、当該制御部の制御に応じて、ミスト化された異なる溶液を、別々に所定の順序で、基板２へ供給しても良い。溶液容器が３つ以上の構成の場合においても、各溶液は、異なる経路にて、溶液容器から反応容器１内の基板２に向けて供給されることが望ましい。【００８２】
なお、２種類以上の溶液を供給する構成の場合には、２種類以上の溶液とオゾンとを、反応容器１内に配置されている基板２に向けて供給されることとなる。【００８３】
この場合には、図示しない制御部の制御に応じて、オゾンを常時供給され続けられている一方で、異なる溶液を別々に所定の順序で供給しても良い。または、図示しない制御部の制御に応じて、異なる溶液を別々に所定の順序で供給し、当該溶液の供給を切替える度に、溶液の供給を一時中止し、オゾンを供給しても良い（たとえば、第一の溶液の供給→オゾンの供給→第二の溶液の供給→オゾンの供給→第三の溶液の供給→オゾンの供給）。ここで、いずれの供給態様の場合においても、各溶液とオゾンとは、異なる経路にて、溶液容器またはオゾン発生器７から反応容器１内の基板２に向けて供給されることが望ましい。【００８４】
ここで、２種類の溶液とオゾンとを供給する際において、基板２が配設されている反応容器１内は、実施の形態１で説明したように、大気圧であっても減圧環境であっても良い。【００８５】
＜実施の形態３＞
図７は、本実施の形態に係る金属酸化膜の成膜装置の概略構成を示す図である。【００８６】
図７に示すように、実施の形態３に係る金属酸化膜の成膜装置３００は、実施の形態１に係る金属酸化膜の成膜装置１００に、紫外光発生器１１および紫外光透過窓１２が別途追加されている。【００８７】
紫外光発生器１１は、紫外光（波長：１０ｎｍ〜４００ｎｍ程度）を発生する部分である。紫外光を発生させる紫外光発生器１１として、水銀ランプやエキシマランプがある。低圧の水銀ランプからは、２５４ｎｍ、１８５ｎｍの波長の紫外光が発生される。一方、エキシマランプからは、キセノン、クリプトン、アルゴンを冷気媒質とした場合、それぞれ１７２ｎｍ、１４６ｎｍ、１２６ｎｍの紫外光が発生される。【００８８】
この種の紫外光発生器１１は、放電管と、放電管の周囲に配置される電極と、給電線を介して電極に交流電圧またはパルス電圧を印加する電源とから構成されている。電源によって、電極に交流電圧またはパルス電圧を印加する。これにより、放電管の内部に放電を起こすことができ、当該放電の結果、紫外光が生成される。【００８９】
当該紫外光発生器１１は、反応容器１の上方、つまり、基板２の金属酸化膜の成膜面である第一の主面に面して配設されている。【００９０】
また、図７に示すように、紫外光発生器１１から出力された紫外光を透過する紫外光透過窓１２が、反応容器１の上部に設けられている。具体的に、紫外光透過窓１２は、紫外光発生器１１と基板２との間における、反応容器１の一部分に配設されている。【００９１】
紫外光透過窓１２は、紫外光を透過する材料から構成されている。たとえば、紫外光透過窓１２は、フッ化マグネシウム、フッ化カルシウム、フッ化バリウム、フッ化リチウム、フッ化ナトリウム、フッ化カリウム、石英およびサファイヤなどの材料から構成されている。【００９２】
当該別途追加されている構成以外は、成膜装置３００は成膜装置１００と同じ構成であり、当該同じ構成には同じ符号を付している。なお、同じ構成および当該構成の動作の説明は、実施の形態１を参照されたい。【００９３】
ミスト化器６によりミスト化された溶液４は、経路Ｌ１を通って、反応容器１内に配設されている基板２の第一の主面上（金属酸化膜成膜面）に供給される。他方、オゾン発生器７で生成されたオゾンは、経路Ｌ２を通って、反応容器１内に配設されている基板２の上記第一の主面に供給される。【００９４】
当該溶液４およびオゾンが供給されている際には、反応容器１内において基板２は加熱器３により加熱されており、さらに、紫外光発生器１１で生成された紫外光は、紫外光透過窓１２を介して、基板２の上方の反応容器１内を照射している。【００９５】
当該紫外光の照射により、反応容器１内に供給されたオゾンに紫外光が照射される。これにより、反応容器１内において、オゾンから酸素ラジカルが生成される。【００９６】
ここで、オゾンを酸素ラジカルに分解するためには、波長が３００ｎｍ以下（特に、波長２５４ｎｍ程度）の紫外光を照射させることが望ましい。なお、基板２上に成膜された金属酸化膜を活性化させたい場合には、波長が４００ｎｍ以下（特に、波長３００ｎｍ程度）の紫外光を照射させることが望ましい。【００９７】
以上のように、本実施の形態に係る金属酸化膜の成膜装置３００は、紫外光発生器１１および紫外光を透過させる紫外光透過窓１２を備えている。そして、オゾンおよび溶液４が供給されている反応容器１内に、紫外光を照射させている。【００９８】
したがって、オゾンが当該紫外光照射により酸素ラジカルに分解され、反応容器１内における（より具体的に、基板２の第一の主面上における）金属酸化膜成膜のための反応を促進させることができる。【００９９】
なお、反応容器１に供給されるオゾンは、紫外光照射により酸素ラジカルに分解されるので、図７に示す成膜装置３００において、基板２を加熱する加熱器３を省略することもできる。これは、紫外光照射構成を導入することにより、常温（室温）程度の基板２においても金属酸化膜が生成されるからである。【０１００】
しかしながら、成膜装置３００に加熱器３を配設させることにより、次の利点を有する。つまり、図７の構成のように加熱器３を設け、１００℃程度に基板２を加熱し、オゾンを供給し、当該オゾンに紫外光を照射する。これにより、加熱器３を設けない構成と比較して、基板２における金属酸化膜成膜の反応をより促進させることができる。【０１０１】
なお、本実施の形態では、反応容器１への紫外光照射構成を設けているので、当該反応容器１に供給されるのはオゾンで無く、酸素であってもかまわない。つまり、オゾン発生器７でオゾンを発生させる必要は無く、酸素を経路Ｌ２を介して反応容器１内の基板２の上記第一の主面上へ供給し、反応容器１内に供給された酸素に紫外光を照射させても良い。ここで、上記酸素供給と共に、ミスト状の溶液４も経路Ｌ１を通って反応容器１内の基板２の上記第一の主面上に供給される。【０１０２】
酸素に紫外光が照射されることにより、酸素から酸素ラジカルが生成される。ここで、酸素を酸素ラジカルに分解するためには、波長が２４３ｎｍ以下（特に、波長１７２ｎｍ程度）の紫外光を照射させることが望ましい。【０１０３】
本実施の形態においても、図示しない制御部の制御に基づき、ミスト化された溶液４とオゾン（または酸素）とを、同時にまたは別々に、反応容器１内に供給させる。また、本実施の形態においても、ミスト化された溶液４とオゾン（または酸素）とを、異なる経路Ｌ１，Ｌ２を通して反応容器１内に供給することが望ましい。さらに、ミスト化された溶液４およびオゾン（または酸素）の供給は、大気圧に配設されている基板２に対して行っても良く、減圧（たとえば、０．０００１〜０．１ＭＰａ）環境下に配設されている基板２に対して行っても良い。【０１０４】
なお、上記では、実施の形態１に係る金属酸化膜の成膜装置１００に、紫外光発生器１１および紫外光透過窓１２が別途追加される構成について言及した。しかしながら、２種類以上の溶液の供給が可能な実施の形態２で説明した成膜装置に、紫外光発生器１１および紫外光透過窓１２が別途追加される構成を採用しても良い（図８参照）。【０１０５】
図８に例示する構成において、実施の形態２で説明したように、図示しない制御部の制御の下、ミスト化された異なる溶液４，８を、同時に、基板２へ供給しても良い。また、図示しない制御部の制御の下、ミスト化された異なる溶液４，８を、別々に所定の順序で、基板２へ供給しても良い。これら供給態様の場合においても、実施の形態２でも説明したように、各溶液４，８は、異なる経路Ｌ１，Ｌ４にて、溶液容器５，９から反応容器１内の基板２に向けて供給されることが望ましい。【０１０６】
また、図８の構成例において、実施の形態２でも説明したように、図示しない制御部の制御の下、オゾン（または酸素）を常時供給され続けられている一方で、ミスト化された異なる溶液４，８を別々に所定の順序で供給しても良い。または、図示しない制御部の制御の下、ミスト化された異なる溶液４，８を別々に所定の順序で供給し、当該溶液４，８の供給を切替える度に、溶液４，８の供給を一時中止し、オゾン（または酸素）を供給しても良い（たとえば、溶液４の供給→オゾン（または酸素）の供給→溶液８の供給→オゾン（または酸素）の供給）。【０１０７】
ここで、上記何れの供給態様の場合においても、各溶液４，８とオゾン（または酸素）とは、異なる経路Ｌ１，Ｌ２，Ｌ４にて、反応容器１内の基板２に向けて供給されることが望ましい。【０１０８】
＜実施の形態４＞
図９は、本実施の形態に係る金属酸化膜の成膜装置の概略構成を示す図である。【０１０９】
図９に示すように、実施の形態４に係る金属酸化膜の成膜装置４００は、実施の形態１に係る金属酸化膜の成膜装置１００に、プラズマ発生器１３が別途追加されている。【０１１０】
プラズマ発生器１３は、オゾン発生器７と反応容器１との間に配設されている、経路Ｌ２の途中に設けられている。当該プラズマ発生器１３内には、所定の距離を隔てて二つの電極が配設されている。高周波の電圧が印加された当該電極間にオゾンが供給されると、当該オゾンはプラズマ化され、酸素ラジカルが生成される。プラズマ発生器１３内で生成された酸素ラジカルは、経路Ｌ２を通って、反応容器１内に供給される。【０１１１】
当該別途追加されている構成以外は、成膜装置４００は成膜装置１００と同じ構成であり、当該同じ構成には同じ符号を付している。なお、同じ構成および当該構成の動作の説明は、実施の形態１を参照されたい。【０１１２】
ミスト化器６によりミスト化された溶液４は、経路Ｌ１を通って、反応容器１内に配設されている基板２の第一の主面上（金属酸化膜成膜面）に供給される。他方、オゾン発生器７で生成されたオゾンは、経路Ｌ２を通って、途中プラズマ発生器１３内で酸素ラジカルに分解され、反応容器１内に配設されている基板２の上記第一の主面に供給される。【０１１３】
当該溶液４およびオゾン（より具体的には、プラズマ発生器１３で生成された酸素ラジカル）が供給されている際には、反応容器１内において基板２は加熱器３により加熱されている。【０１１４】
ここで、プラズマ発生器１３は、オゾンをプラズマ化させ、これにより酸素ラジカルを生成する装置であれば良く、当該プラズマ発生器１３の配設位置は、特に図９の構成に限定されるものでは無い。たとえば、経路Ｌ２の反応容器１直近に配設されていても良く、また当該プラズマ発生器１３は、反応容器１内に配設されていても良い。【０１１５】
以上のように、本実施の形態に係る金属酸化膜の成膜装置４００は、プラズマ発生器１３を備えている。そして、反応容器１へ供給されるオゾンを当該プラズマ発生器１３で分解している。【０１１６】
したがって、オゾンがプラズマ発生器１３により酸素ラジカルに分解され、反応容器１内における（より具体的に、基板２の第一の主面上における）金属酸化膜成膜のための反応を促進させることができる。【０１１７】
なお、オゾン発生器７から反応容器１に向けて供給されるオゾンは、プラズマ発生器１３により酸素ラジカルに分解されるので、図９に示す成膜装置４００において、基板２を加熱する加熱器３を省略することもできる。これは、プラズマ発生器１３の導入により、常温（室温）程度である基板２上においても金属酸化膜が生成されるからである。【０１１８】
しかしながら、成膜装置４００に加熱器３を配設させることにより、次の利点を有する。つまり、図９の構成のように加熱器３を設け、１００℃程度に基板２を加熱し、オゾンを供給し、当該オゾンをプラズマ発生器１３を用いてプラズマ化する。これにより、加熱器３を設けない構成と比較して、基板２における金属酸化膜成膜の反応をより促進させることができる。【０１１９】
なお、本実施の形態では、オゾンをプラズマ化させるプラズマ発生器１３を設けているので、当該反応容器１に向けて供給されるのはオゾンで無く、酸素であってもかまわない。つまり、オゾン発生器７でオゾンを発生させる必要は無く、酸素を経路Ｌ２を介して反応容器１内の基板２の上記第一の主面上へ向けて供給し、反応容器１内または経路Ｌ２の途中で当該酸素をプラズマ化させても良い。酸素をプラズマ発生器１３内でプラズマ化されることにより、酸素から酸素ラジカルが生成される。ここで、上記酸素供給と共に、ミスト状の溶液４も経路Ｌ１を通って反応容器１内の基板２の上記第一の主面上に供給される。【０１２０】
本実施の形態においても、ミスト化された溶液４とオゾン（または酸素）とを、同時にまたは別々に、反応容器１内に供給させる。また、本実施の形態においても、ミスト化された溶液４とオゾン（または酸素）とを、異なる経路Ｌ１，Ｌ２を通して反応容器１内に供給することが望ましい。さらに、ミスト化された溶液４およびオゾン（または酸素）の供給は、大気圧に配設されている基板２に対して行っても良く、減圧（たとえば、０．０００１〜０．１ＭＰａ）環境下に配設されている基板２に対して行っても良い。【０１２１】
なお、上記では、実施の形態１に係る金属酸化膜の成膜装置１００に、プラズマ発生器１３が別途追加される構成について言及した。しかしながら、２種類以上の溶液の供給が可能な実施の形態２で説明した成膜装置に、プラズマ発生器１３が別途追加される構成を採用しても良い（図１０参照）。【０１２２】
図１０に例示する構成において、実施の形態２で説明したように、ミスト化された異なる溶液４，８を、同時に、基板２へ供給しても良い。また、ミスト化された異なる溶液４，８を、別々に所定の順序で、基板２へ供給しても良い。これらの供給態様の場合においても、実施の形態２でも説明したように、各溶液４，８は、異なる経路Ｌ１，Ｌ４にて、溶液容器５，９から反応容器１内の基板２に向けて供給されることが望ましい。【０１２３】
また、図１０の構成例において、実施の形態２でも説明したように、オゾン（または酸素）を常時供給され続けられている一方で、ミスト化された異なる溶液４，８を別々に所定の順序で供給しても良い。または、ミスト化された異なる溶液４，８を別々に所定の順序で供給し、当該溶液４，８の供給を切替える度に、溶液４，８の供給を一時中止し、オゾン（または酸素）を供給しても良い（たとえば、溶液４の供給→オゾン（または酸素）の供給→溶液８の供給→オゾン（または酸素）の供給）。【０１２４】
ここで、上記何れの供給態様の場合においても、各溶液４，８とオゾン（または酸素）とは、異なる経路Ｌ１，Ｌ２，Ｌ４にて、反応容器１内の基板２に向けて供給されることが望ましい。【０１２５】
なお、図１０と異なり、オゾン（または酸素）を反応容器１内でプラズマ化させることができる構成を採用しても良い。この場合には、実施の形態２で説明した成膜装置において、反応容器１内にプラズマ発生器１３が配設されることとなる。【０１２６】
この発明は詳細に説明されたが、上記した説明は、すべての局面において、例示であって、この発明がそれに限定されるものでは無い。例示されていない無数の変形例が、この発明の範囲から外れることなく想定され得るものと解される。
【図１】
2010035313.tif 000003
【図２】
2010035313.tif 000004
【図３】
2010035313.tif 000005
【図４】
2010035313.tif 000006
【図５】
2010035313.tif 000007
【図６】
2010035313.tif 000008
【図７】
2010035313.tif 000009
【図８】
2010035313.tif 000010
【図９】
2010035313.tif 000011
【図１０】
2010035313.tif 000012
【国際調査報告】
2010035313.tif 000013
2010035313.tif 000014
2010035313.tif 000015
2010035313.tif 000016
2010035313.tif 000017
2010035313.tif 000018
2010035313.tif 000019